통상 , 벌크 금속 산화물 입자 의 표면적 은 금속 화합물 의 표면 적 의 적어도 약 60 %, 바람직 하 게 는 적어도 약 70 %, 더 바람직 하 게 는 적어도 약 80 % 이 고 , 이 화합물 은 본 발명 의 공정 동안 에 적어도 부분 적 으로 고체 상태 로 남 아 있 다 . 표면적 은 금속 화합물 로서 계산 된 금속 화합물 의 중량 에 대한 표면 적 으로서 본 명세서 에서 표현 된다 . 또한 , 산화 벌크 금속 입자 의 중위 기공 직경 ( 질소 흡수 에 의해 측정 됨 ) 는 금속 산화물 의 중위 기공 직경 의 적어도 약 40 %, 바람직 하 게 는 적어도 약 50 % 이 고 , 이 화합물 은 본 발명 의 공정 동안 에 적어도 부분 적 으로 고체 상태 로 남 아 있 다 . 더욱이 , 산화 금속 입자 의 기공 체적 ( 질소 흡수 에 의해 측정 됨 ) 은 통상 금속 화합물 의 기공 체적 의 적어도 약 40 %, 바람직 하 게 는 적어도 약 50 % 이 고 , 이 화합물 은 본 발명 의 공정 동안 에 적어도 부분 적 으로 고체 상태 로 남 아 있 는데 , 상기 기공 체적 은 금속 산화물 로서 계산 된 금속 화합물 의 중량 에 대한 기공 의 체적 으로서 표현 된다 .